КОМПОНЕНТЫ КАТАЛИЗАТОРА ДЛЯ ПОЛИМЕРИЗАЦИИ ОЛЕФИНОВ

1. Твердый компонент катализатора для полимеризации олефина, содержащий Mg, Ti, галоген и соединение-донор электрона (ID), принадлежащее к простым циклическим эфирам, имеющим 3-6 атомов углерода, характеризующийся молярным отношением Mg/Ti выше чем 5, молярным отношением Mg/ID ниже чем 3 и спектром дифракции рентгеновского излучения, в котором в диапазоне углов дифракции 2Θ между 5,0° и 20,0° присутствуют, по меньшей мере, три главных пика дифракции при углах дифракции 2Θ, равных 7,2±0,2°, 11,5±0,2° и 14,5±0,2°, причем указанный пик при 2Θ, равном 7,2±0,2°, является наиболее интенсивным, а пик при 11,5+0,2° имеет интенсивность, составляющую менее чем 0,9 от интенсивности самого интенсивного пика.
2. Твердый компонент катализатора по п.1, для которого в спектре дифракции рентгеновского излучения интенсивность пика при 11,5° составляет менее чем 0,8 от интенсивности пика дифракции при угле дифракции 2Θ равном 7,2±0,2°.
3. Твердый компонент катализатора по п.1, для которого в спектре дифракции рентгеновского излучения присутствует другой пик дифракции при угле дифракции 2Θ, равном 8,2±0,2°, имеющий интенсивность меньше чем 0,9 от интенсивности пика дифракции при угле дифракции 2Θ, равном 7,2±0,2°.
4. Твердый компонент катализатора по п.1, для которого в спектре дифракции рентгеновского излучения присутствует также дополнительный широкий пик при угле дифракции 2Θ, равном 18,2±0,2°, имеющий интенсивность меньше чем 0,5 от интенсивности пика дифракции при угле дифракции 2Θ, равном 7,2±0,2°.
5. Твердый компонент катализатора по п.1, в котором соединение ID выбирают среди циклических простых эфиров, имеющих 3-5 атомов углерода.
6. Твердый компонент катализатора по п.5, в котором соединение ID представляет собой тетрагидрофуран.
7. Твердый компонент катализатора по п.1, в котором молярное отношение Mg/ID ниже чем 2,9.
8. Твердый компонент катализатора по п.1, в котором молярное отношение Mg/Ti находится в пределах от 7 до 50.
n
4-n
1
10
2
m
1
20
1
1
9. Способ получения твердого компонента катализатора по любому из пп.1-8, включающий следующие стадии: (a) приведения в контакт тетрагалогенида титана или соединения титана формулы TiX(OR), где 0≤n≤3, X представляет собой галоген и R представляет собой C-C углеводородную группу, с аддуктом MgX(R"OH), в котором группы R" представляют собой C-C углеводородные группы и X представляет собой атом галогена, для получения промежуточного продукта, содержащего соединение титана, на носителе из дихлорида Mg; (b) приведения в контакт соединения внутреннего донора (ID), выбранного из циклических простых эфиров, имеющих 3-6 атомов углерода, с промежуточным продуктом, поступающим со стадии (a), при условиях, нужных для получения на получаемом твердом продукте молярного отношения Mg/ID ниже чем 3, и (c) воздействия на компонент твердого катализатора, поступающего со стадии (b), термической обработки, осуществляемой при температуре от 70 до 150°C.
10. Способ по п.9, в котором термическую обработку осуществляют при температуре в пределах от 80 до 130°C.
11. Катализатор для полимеризации олефинов, содержащий продукт, полученный посредством приведения в контакт:
A твердого компонента катализатора по любому из пп.1-8;
B одного или нескольких соединений алкилалюминия и необязательно
C соединения-внешнего донора электрона.
12. Катализатор по п.11, в котором соединение алкилалюминия представляет собой триалкил Al.
13. Катализатор по п.11, в котором соединение алкилалюминия представляет собой продукт, получаемый посредством смешивания одного или нескольких соединений триалкилалюминия с алкилалюминием галогенидом.
14. Катализатор по п.11, отличающийся тем, что он дополнительно содержит галогенированное соединение (D) в качестве усилителя активности.
2
15. Способ (со)полимеризации олефинов CH=CHR, где R представляет собой атом водорода или углеводородный радикал, имеющий 1-12 атомов углерода, причем данный способ осуществляют в присутствии катализатора по одному или нескольким пп.11-14.